(57)【特許請求の範囲】
【請求項１】
発泡倍率が１１０〜２００％である高拡散反射性塗膜を形成するための塗料組成物であって、
酸化チタンとシリカとを合計で全顔料の８０〜１００容積％含有し、
前記酸化チタン及び前記シリカの容積比が酸化チタン：シリカ＝８０：２０〜４０：６０であり、
顔料容積濃度（ＰＶＣ；固形分換算）が３０〜７０容積％であり、
前記シリカの平均二次粒径が０．５〜１０μｍであり、
前記酸化チタンの平均一次粒径が０．１〜１μｍである高拡散反射性塗料組成物。
【請求項２】
前記顔料容積濃度が４０〜７０容積％である請求項１記載の高拡散反射性塗料組成物。
【請求項３】
前記シリカの平均二次粒径が０．５〜４μｍである請求項１記載の高拡散反射性塗料組成物。
【請求項４】
更に、ポリエステル樹脂、メラミン樹脂、アクリル樹脂、イソシアネート樹脂、フッ素樹脂及びエポキシ樹脂よりなる群から選択される少なくとも１種の樹脂を含有する請求項１記載の高拡散反射性塗料組成物。
【請求項５】
請求項１記載の高拡散反射性塗料組成物を被塗装物に塗装して得られる、高拡散反射性塗膜。
【請求項６】
膜厚が２０〜１００μｍである請求項５記載の高拡散反射性塗膜。
【発明の詳細な説明】
【技術分野】
【０００１】
本発明は、高反射性塗料組成物及び高反射性塗膜に関する。
【背景技術】
【０００２】
液晶表示装置は、一般に、液晶素子の裏側に冷陰極管や熱陰極管等の光源（いわゆるバックライト）を設け、更にその後側に反射板を設けた構造となっている。このように液晶表示装置に設けられる反射板は、光源による光を効率良く使用して液晶画面の輝度を高度に保持するためのものであり、高い反射機能を有することが要求される。
【０００３】
液晶表示装置に設ける反射板として、従来、（１）高反射性のフィルムを貼り合わせた反射板や、（２）高反射性のフィルム自体を反射板としたもの、（３）白色の塗装を施した反射板が知られている。
【０００４】
（１）の反射板に設けるフィルムとして、例えば、フィルム面方向に対して偏平な独立気泡を内包し、かつ少なくとも一方の表面に開口孔を有するフィルムや、鏡面光沢度及び光反射率を限定したフィルム、（２）の反射板として、平均気泡５０ｎｍ〜５０μｍの微細な気泡を含有し、表面を複数の山型屈曲部を有する形状にしたフィルム又はシートにより形成されたものが提案されている（例えば、特許文献１〜３）。しかしながら、これらのフィルムは、フィルム製造工程が煩雑である上、貼付工程を必要とすることから、コストが高いという問題があった。
【０００５】
（３）の反射板に適用する白色の塗装として、特定の白色無機粒子を含有する塗料を塗装することが提案されている（例えば、特許文献４〜８参照）。
【０００６】
特許文献４には、チタニア、アルミナ、マグネシア、シリカ、ジルコニア、硫酸バリウム等の白色無機粒子を樹脂に対して１００〜２００重量％含有する白色塗料をアルミニウム板の表面に塗布した液晶ディスプレイ用反射板が提案されている。
【０００７】
特許文献５には、樹脂１００重量部に対し酸化チタン顔料１５０〜３００重量部を含有する下塗り層と、樹脂１００重量部に対し酸化チタン顔料１００〜２５０重量部を含有する上塗り層とをアルミニウム板に形成させた高拡散反射塗装金属板が提案されている。
【０００８】
特許文献６には、内部に気泡を含有する白色フィルムの片面に、光安定剤を含有する塗布層を設けた光反射フィルムが提案されており、この塗布層に無機微粒子（シリカ、アルミナ、酸化チタン等）及び／又は有機微粒子（シリコーン化合物、架橋スチレン等）を５〜５０重量部の量で含有させることが記載されている。
【０００９】
特許文献７には、光反射層の少なくとも一方に、光拡散性粒子を１５％重量以上含有する表皮層が積層された光反射フィルムが提案されており、光拡散性粒子としてシリカ粒子、中空粒子、酸化チタン粒子が例示されている。この表皮層の形成方法として、バインダー樹脂に光拡散性粒子を添加し光反射層の少なくとも片側にコーティングする方法が挙げられている。
【００１０】
特許文献８には、バインダー樹脂に二酸化チタンを配合した層を積層させた高反射塗膜が提案されている。蛍光性物質として、２，５−ビス［５−ｔ−ブチルベンゾオキサゾリル（２）］チオフェンが例示されている。
【００１１】
しかしながら、特許文献４〜８の方法によって塗膜を設けた場合、液晶ディスプレイ反射板として使用可能な水準の反射率を得ることができず、良好な表示性能を得ることができないという問題があった。このため上記（３）の反射板は実用化には至っていない。
【先行技術文献】
【特許文献】
【００１２】
【特許文献１】特開２００４−１０１６００号公報
【特許文献２】特開２００６−７２３４７号公報
【特許文献３】特開２００６−２１５４７５号公報
【特許文献４】特開２００２−１１６４３６号公報
【特許文献５】特開２００２−１７２７３５号公報
【特許文献６】特開２００４−１２６３４５号公報
【特許文献７】特開２００５−１７３５４６号公報
【特許文献８】特開２００６−５１６８６号公報
【発明の概要】
【発明が解決しようとする課題】
【００１３】
本発明は、上記現状に鑑み、液晶ディスプレイ反射板として使用可能な水準の反射率を示し、表示性能が良い塗膜を形成することができる高反射性塗料組成物を提供することを目的とするものである。
【課題を解決するための手段】
【００１４】
本発明は、酸化チタンとシリカとを合計で全顔料の８０〜１００容積％含有し、上記酸化チタン及び上記シリカの容積比が酸化チタン：シリカ＝８０：２０〜４０：６０であり、顔料容積濃度（ＰＶＣ；固形分換算）が３０〜７０容積％であり、上記シリカの平均二次粒径が０．５〜１０μｍである高反射性塗料組成物である。上記酸化チタンは、その平均一次粒径が０．１〜１μｍであることが好ましい。
【００１５】
本発明の高反射性塗料組成物は、更に、ポリエステル樹脂、メラミン樹脂、アクリル樹脂、イソシアネート樹脂、フッ素樹脂及びエポキシ樹脂よりなる群から選択される少なくとも１種の樹脂を含有することが好ましい。
【００１６】
本発明は、上述した高反射性塗料組成物を被塗装物に塗装して得られる高反射性塗膜でもある。上記高反射性塗膜は、発泡倍率が１１０〜２００％であることが好ましい。上記高反射性塗膜は、膜厚が２０〜１００μｍであることが好ましい。
【発明の効果】
【００１７】
本発明の高反射性塗料組成物は、上述した構成よりなるものであるので、光の反射率及び拡散反射率が高く、表示性能に優れた塗膜を形成することができる。本発明の高反射性塗膜は、このような特徴を有するものであることに加え、従来の高反射性フィルムより製造コストが低い点で、液晶ディスプレイ反射板の材料として有用である。
【発明を実施するための形態】
【００１８】
以下に、本発明を詳細に説明する。
本発明の高反射性塗料組成物は、酸化チタンに加え、シリカをも添加することによって光の反射率が極めて高い塗膜となることを見出すことによって完成されたものである。すなわち、白色度の高い酸化チタンによって、白色度を高くするとともに、塗膜中に気泡を形成することによって、より高い白色度を得るものである。更に、本発明は、酸化チタンとシリカとの容積比を限定することにより、反射率が高く、クラック等の塗膜欠陥がない塗膜の形成を可能にしている。
【００１９】
このような気泡構造を有する塗膜を形成するために、本発明においては塗膜中の顔料含有量を高くし、シリカの平均二次粒径を限定するものである。塗膜中の顔料含有量が高い場合、塗膜中に空気を抱き込みやすくなるという性質を有する。このため、本発明の高反射性塗料組成物は、得られる塗膜中に多くの気泡を形成させることができ、これによって該塗膜の白度を高くして反射率を高くすることができる。
【００２０】
すなわち、本発明の高反射性塗料組成物は、上述したような目的から酸化チタンとシリカとの合計量を上述の範囲内に限定し、得られる塗膜の顔料容積濃度を限定したものであるので、光の反射率や拡散反射率が高く、表示性能に優れた塗膜を形成することができる。本明細書において、「表示性能」とは、ディスプレイ表示として明るく、色のアンバランスがなく、コントラストの不均一がないという性能を意味する。
【００２１】
本発明の高反射性塗料組成物は、顔料として酸化チタンとシリカとを含有するものである。
【００２２】
上記酸化チタンとしては、特に限定されず、通常の顔料として公知のものであればよく、ルチル型、アナターゼ型のいずれであってもよい。更に、酸化アルミニウム、酸化亜鉛、シリカ、ジルコン等による公知の表面処理を施したものであってもよい。また粒子形状も特に限定されるものではなく、球状、針状、鱗片状等、任意のものを使用することができる。
【００２３】
上記酸化チタンは、上述の反射率の点で、平均一次粒径が０．１〜１μｍであることが好ましい。上記平均一次粒子径が０．１μｍ未満であると光が散乱しにくくなるために、白色度が低下するおそれがあるので、好ましくない。１μｍを超えると、塗料中での分散性が不充分となるため、多量に配合した場合の塗料の保存安定性が悪化するおそれがある。上記平均一次粒径は、より好ましい下限が０．１５μｍであり、より好ましい上限が０．４μｍである。なお、本明細書において、上記平均一次粒径及び後述の平均二次粒径は、マルチサイザー・スリー機（ベックマン・コールター社製）を用いて、コールターカウンター法による粒度分布の測定を行うことにより得られる値である。
【００２４】
上記シリカとしては、特に限定されず、例えば、親水性シリカ及び疎水性シリカや水分散性シリカ等を挙げることができる。上記シリカとしては、特に限定されず公知のものを使用することができ、例えば、球状シリカ、鎖状シリカ、アルミ修飾シリカ等を挙げることができる。
【００２５】
上記球状シリカとしては特に限定されず、例えば、「ガシルＨＰ２４０」、「ガシルＨＰ２６０」（いずれもクロスフィールド株式会社製）等の湿潤式シリカや、「アエロジル」（日本アエロジル株式会社製）等のヒュームドシリカ等を挙げることができる。上記アルミ修飾シリカとしては、「アデライトＡＴ−２０Ａ」（旭電化工業株式会社製）等の市販のシリカゾル等を挙げることができる。
【００２６】
本発明において、上記シリカは、平均二次粒径が０．５〜１０μｍである。上記平均二次粒径が上述の範囲未満又は上述の範囲を超えると、クラック等の不具合が生じ、発泡が不充分となり、拡散反射率が低い塗膜となるという問題を生じるおそれがある。上記平均二次粒径は、好ましい下限が１μｍであり、好ましい上限が４μｍである。
【００２７】
本発明の高反射性塗料組成物は、顔料として、上述の酸化チタン及びシリカに加え、硫酸バリウム、アルミナ、炭酸カルシウム、炭酸マグネシウム、ガラスビーズ、アクリルビーズ等の有機ビーズ等、その他の顔料を本発明の効果を損なわない範囲で含むものであってもよい。但し、この場合であっても、酸化チタンとシリカとを合計で全顔料の８０〜１００容積％の量で含有することが必要である。
【００２８】
酸化チタンとシリカの合計量は、全顔料に対し、好ましくは８５容積％以上、より好ましくは９０容積％以上である。上記値が８０容積％未満であると、充分な白色度が得られないため反射率が低下してしまう。
【００２９】
本明細書において、上述の合計量及び後述の各顔料の割合は、各顔料の比重と配合量により求めた各顔料の容積から算出した値である。
【００３０】
本発明の高反射性塗料組成物は、顔料容積濃度（ＰＶＣ）が３０〜７０容積％である。上記ＰＶＣは、塗膜を形成した後の樹脂と塗料中に含まれる全顔料との容積比を示すものであり、塗料中の溶剤が揮発し、硬化反応が生じた後の樹脂の容積から上記範囲となるよう塗料の組成を決定することで、上記範囲内のものとすることができる。上記ＰＶＣが３０容積％未満である場合、得られる塗膜について、光の反射率が不充分となる問題が生じる。上記ＰＶＣが７０容積％を超える場合、塗料の安定性が低下したり、充分な強度を有する塗膜が得られなくなるという問題を生じる。
【００３１】
上記ＰＶＣは、好ましい下限が３５容積％、より好ましい下限が４０容積％であり、好ましい上限が６５容積％、より好ましい上限が６０容積％である。
【００３２】
本明細書において、上記ＰＶＣは、各顔料の比重と配合量により求めた全顔料の容積（Ｐ）と、各樹脂の比重と配合量により求めた樹脂の容積（Ｒ）から、式ＰＶＣ＝Ｐ／（Ｐ＋Ｒ）×１００より算出した値である。
【００３３】
本発明において、上述の酸化チタンとシリカとの容積比は、酸化チタン：シリカ＝８０：２０〜４０：６０である。上記高反射性塗料組成物において、シリカの比率が上記範囲より低いと、塗膜形成の際、クラック等の不具合が生じ、反射率が不充分になり、シリカの比率が上記範囲より高いと、塗膜の安定性が低下したり強度や反射率が低い塗膜となる。上記容積比は、好ましくは酸化チタン：シリカ＝７０：３０〜５０：５０である。
【００３４】
本発明の高反射性塗料組成物は、バインダー樹脂を含むものであることが好ましい。上記バインダー樹脂としては、特に限定されず、熱可塑性樹脂及び熱硬化性樹脂の塗料分野において汎用される各種樹脂を挙げることができ、例えば、ポリエステル樹脂、メラミン樹脂、アクリル樹脂、イソシアネート樹脂、フッ素樹脂、エポキシ樹脂、ポリアミド、ポリエステルアミド、ポリ塩化ビニル、ポリウレタン、ポリカーボネート、ポリスチレン、ポリオレフィンや、これらの共重合体や混合物等を挙げることができる。上記バインダー樹脂は、水系樹脂であってもよいし、溶剤系樹脂であってもよい。
【００３５】
上記バインダー樹脂は、ポリエステル樹脂、メラミン樹脂、アクリル樹脂、イソシアネート樹脂、フッ素樹脂及びエポキシ樹脂よりなる群から選択される少なくとも１種の樹脂であることが好ましく、なかでもポリエステル樹脂がより好ましい。
【００３６】
上記ポリエステル樹脂は、数平均分子量が５０００以上、３５０００以下であることが好ましい。上記数平均分子量は、より好ましい下限は１００００であり、より好ましい上限は３００００である。本明細書において、上記数平均分子量は、ゲルパーミエーションクロマトグラフ（ＧＰＣ、島津製作所社製）により測定した値である。
【００３７】
上記ポリエステル樹脂は、ガラス転移温度が−１０℃以上、７０℃以下であることが好ましい。上記ガラス転移温度は、より好ましい下限は−５℃であり、より好ましい上限は５０℃である。本明細書において、ガラス転移温度は、示差走査熱量計（ＤＳＣ、セイコーインスツルメント社製）により測定した値である。
【００３８】
本発明の高反射性塗料組成物は、更に、硬化剤を含有させたものであってもよい。上記硬化剤としては、特に限定されず、例えば、メラミン樹脂等のアミノ樹脂、イソシアネート化合物、ブロック化したポリイソシアネート化合物等が挙げられる。
【００３９】
本発明の高反射性塗料組成物は、上述した成分の他に、必要に応じて、レベリング剤、顔料分散剤、ワキ防止剤等、一般に塗料で使用される添加剤を添加してもよい。
【００４０】
本発明の高反射性塗料組成物は、溶剤系のものでも水系のものであってもよい。上記有機溶媒としては、特に限定されず、トルエン、キシレン等の炭化水素系溶剤；メチルエチルケトン、メチルイソブチルケトン、シクロヘキサノン、イソホロン等のケトン系溶剤；酢酸エチル、酢酸ブチル、エチレングリコールモノエチルエーテルアセテート等のエステル系溶剤；メタノール、エタノール等のアルコール系溶剤；エチレングリコールモノエチルエーテル、ジエチレングリコールモノブチルエーテル等のエーテルアルコール系溶剤；等を挙げることができる。上記高反射性塗料組成物は、上述の溶剤を１種含有するものであってもよいし、２種以上含有するものであってもよい。
【００４１】
本発明の高反射性塗料組成物の製造方法としては、特に限定されず、上述の各顔料、バインダー樹脂、及び、必要に応じ上述の添加剤をローラーミル、ペイントシェーカー、ディスパー、ビーズミル等を用いて混練、分散する等の当業者に周知の全ての方法を用いることができる。
【００４２】
上記製造方法において、上述の各顔料を安定且つ充分に分散させる点で、顔料分散ペーストを予め調製した後、上記顔料分散ペーストとバインダー樹脂等の他の成分とを混合し、分散させることが好ましい。
【００４３】
上述の高反射性塗料組成物を被塗装物に塗装して得られる高反射性塗膜もまた、本発明の一つである。
【００４４】
本発明の高反射性塗膜は、上述の高反射性塗料組成物を塗装して得られるものであり、酸化チタンを含有するので光の反射率が高い。更に、上述の高反射性塗料組成物は、顔料含有率が高いので、塗膜形成の際に空気を抱き込みやすい。ゆえに、上記高反射性塗膜は、多数の気泡を含有した発泡塗膜となっており、この点からも、より高い反射率を得ることができる。なお、これらの効果は、実用化可能な程に優れたものなので、上記高反射性塗膜は、液晶ディスプレイ反射板に好適に適用することができる。このような方法による高反射性塗膜の形成は、従来使用されている高反射性フィルムより製造が簡易であり、製造コストが低い点でも好ましい。
【００４５】
本発明の高反射性塗膜は、上述のように、一般に気泡を含有する。上記高反射性塗膜において、発泡倍率は１１０〜２００％であることが好ましい。上記発泡倍率は、１１０％未満であると、拡散反射率が低く表示性能が不充分となることがあり、２００％を超えると、強度等の物性に劣ることがある。上記発泡倍率は、より好ましい下限が１３０％、更に好ましい下限が１５０％であり、より好ましい上限が１８０％、更に好ましい上限が１７０％である。
【００４６】
本明細書において、上記発泡倍率は、電磁膜厚計（フィッシャー社製）を用い、任意に選択した１０箇所を測定し、その平均値から算出した実際の膜厚（Ｔ1）と、塗料組成物のｍ2あたりの被膜量及び塗膜の密度から算出した理論的な値としての膜厚（Ｔ2）との比率（Ｔ1）／（Ｔ2）として求めた値である。
【００４７】
上述した本発明の高反射性塗料組成物は、既に述べたように顔料含有率が高いので、通常の方法で塗装して塗膜を形成することによって、上述した発泡倍率を得ることができる。
【００４８】
本発明の高反射性塗膜は、膜厚が２０〜１００μｍであることが好ましい。上記膜厚は、２０μｍ未満であると、強度や表示性能に問題が生じることがあり、１００μｍを超えると、強度に問題が生じることがある。上記膜厚は、より好ましい下限が３０μｍであり、より好ましい上限が８０μｍである。本発明において、上記膜厚は、電磁膜厚計（フィッシャー社製）を用いて測定したものである。
【００４９】
上記高反射性塗膜は、特に限定されないが、例えば、被塗装物に上記高反射性塗料組成物を塗装する工程、及び、上記工程により得られる塗装物を硬化して塗膜を形成する工程からなる方法により形成することができる。
【００５０】
上記被塗装物としては、液晶ディスプレイ反射板として使用し得るものであれば特に限定されず、例えば、アルミニウム、亜鉛めっき鋼板、溶融亜鉛−アルミニウム合金めっき鋼板、溶融亜鉛−アルミニウム−マグネシウム合金めっき鋼板等の金属板や、フィルム、プラスチック、ガラス等が挙げられる。上記高反射性塗膜は、被塗装物上に必要に応じフィルムや塗膜を設けたものに塗装したものであってもよい。
【００５１】
上記塗装は、ダイコート法、ロールコート法、カーテンフローコーター法、ロールカーテン法、スプレー法、各種カーテンコーター等のプレコートメタルにおいて従来公知の方法で行うことができる。上記硬化は、使用する塗料組成物の組成や被塗装物の種類、サイズ等に応じて、条件を適宜選択することができ、例えば１００〜３００℃の温度下で２０〜１８０秒の範囲で行うことができる。
【００５２】
金属板等の基材上に本発明の高反射性塗膜を形成したプレコートメタルは、上述のように、液晶ディスプレイ反射板に好適に適用することができる。上記高反射性塗膜を有することを特徴とする液晶ディスプレイ反射板もまた、本発明の一つである。上記液晶ディスプレイ反射板は、高反射性塗膜が上述の性質を示すことにより、表示性能に優れ反射性が高い画面を形成することができる。
【００５３】
本発明の液晶ディスプレイ反射板は、上述の高反射性塗膜を有するものであれば特に限定されず、予め被塗装物上に設けた下塗り層上に高反射性塗膜を設けたものや、高反射性塗膜上に更に上塗り塗膜層を形成したものであってもよい。
【００５４】
上記下塗り塗膜は、下塗り塗料組成物を公知の方法を用いて塗布することにより得ることができる。
【実施例】
【００５５】
以下に実施例を挙げて、本発明を更に詳しく説明するが、本発明はこれらの実施例のみに限定されるものではない。
【００５６】
＜実施例１＞
（１）酸化チタン（石原産業社製「ＴＩＰＡＱＵＥ  ＣＲ９７」、平均一次粒径０．２５μｍ）１３２ｇとポリエステル樹脂（東洋紡績社製「バイロンＧＫ１９ＣＳ」、Ｍｎ＝１３０００、Ｔｇ＝１１℃）１３６ｇと溶剤（住友化学工業社製  シクロヘキサノン）１２０ｇを混合後、分散機（大平システム社製「卓上式ＳＧミル１５００Ｗ型」）にガラスビーズを６００ｇ入れて分散させて、顔料分散ペーストを得た。
【００５７】
（２）得られた顔料ペースト３８８ｇにシリカ（東ソー・シリカ社製「ニップシールＥ２００Ａ」、平均二次粒径３μｍ）７０ｇ、ポリエステル樹脂（東洋紡績社製「バイロンＧＫ１９ＣＳ」）１００ｇとメラミン樹脂（三井サイテック社製「サイメル７１２」）３７ｇと溶剤Ａ（住友化学工業社製  シクロヘキサノン）１２０ｇを混練し、その後溶剤Ｂ（住友化学工業社製  シクロヘキサノン）を１０５ｇ加えることにより高反射性塗料組成物を得た。得られた高反射性塗料組成物は、ＰＶＣ３５容積％、全顔料中の酸化チタン含有量５０容積％、シリカ５０容積％であった。なお、本明細書において、溶剤Ａ及び溶剤Ｂは同種類の溶剤であるが、明確化のため、上述の工程において、最初に加えたものを「溶剤Ａ」と称し、後に加えたものを「溶剤Ｂ」と称した。
【００５８】
＜実施例２＞
顔料ペースト調製時における酸化チタンの配合量を２４０ｇ、ポリエステル樹脂の配合量を２３６ｇ、溶剤を２００ｇに変更したこと、更に、顔料ペーストの量を６７６ｇに変更し、該顔料ペーストに加えるポリエステル樹脂の量を０ｇ、シリカの配合量を８５ｇ、溶剤Ａ量を１３０ｇに変更したこと以外は、実施例１と同様の方法で高反射性塗料組成物を調製した。
【００５９】
＜実施例３＞
顔料ペースト調製時における酸化チタンの配合量を５８６ｇ、ポリエステル樹脂の配合量を２３６ｇ、溶剤を３６０ｇに変更したこと、更に、顔料ペーストの量を１１８２ｇに変更し、該顔料ペーストに加えるポリエステル樹脂の量を０ｇ、シリカの配合量を７７．８ｇ、溶剤Ａ量を１７０ｇに変更したこと以外は、実施例１と同様の方法で高反射性塗料組成物を調製した。
【００６０】
＜実施例４＞
顔料ペースト調製時における酸化チタンの配合量を４４６ｇ、ポリエステル樹脂の配合量を２３６ｇ、溶剤を３６０ｇに変更し、また該調製時に硫酸バリウム（堺化学工業社製「沈降性硫酸バリウム＃１００」）１６０ｇを配合したこと、更に、顔料ペーストの量を１２０２ｇに変更し、該顔料ペーストに加えるポリエステル樹脂の量を０ｇ、シリカの配合量を５７．８ｇ、溶剤Ａ量を１７０ｇに変更したこと以外は、実施例１と同様の方法で高反射性塗料組成物を調製した。
【００６１】
＜比較例１＞
顔料ペースト調製時における酸化チタンの配合量を８１ｇ、ポリエステル樹脂の配合量を１３６ｇ、溶剤を１００ｇに変更したこと、更に、顔料ペーストの量を３１７ｇに変更し、該顔料ペーストに加えるポリエステル樹脂の量を１００ｇ、シリカの配合量を４３ｇ、溶剤Ａ量を６０ｇに変更したこと以外は、実施例１と同様の方法で高反射性塗料組成物を調製した。
【００６２】
＜比較例２＞
顔料ペースト調製時における酸化チタンの配合量を３８０ｇ、ポリエステル樹脂の配合量を２３６ｇ、溶剤を２００ｇに変更したこと、更に、顔料ペーストの量を８１６ｇに変更し、該顔料ペーストに加えるポリエステル樹脂の量を０ｇ、シリカの配合量を１０．６ｇ、溶剤Ａ量を０ｇに変更したこと以外は、実施例１と同様の方法で高反射性塗料組成物を調製した。
【００６３】
＜比較例３＞
顔料ペースト調製時における酸化チタンの配合量を７３３ｇ、ポリエステル樹脂の配合量を２３６ｇ、溶剤を４５０ｇに変更したこと、更に、顔料ペーストの量を１４１９ｇに変更し、該顔料ペーストに加えるポリエステル樹脂の量を０ｇ、シリカの配合量を０ｇ、溶剤Ａ量を０ｇに変更したこと以外は、実施例１と同様の方法で高反射性塗料組成物を調製した。
【００６４】
＜比較例４＞
顔料ペースト調製時における酸化チタンの配合量を２４０ｇ、ポリエステル樹脂の配合量を２３６ｇ、溶剤を２００ｇに変更したこと、更に、顔料ペーストの量を６７６ｇに変更し、該顔料ペーストに加えるポリエステル樹脂の量を０ｇ、シリカの配合量を８５ｇ、溶剤Ａ量を１３０ｇに変更し、該顔料ペーストに加えるシリカの種類を「ガシルＨＰ３９５」（クロスフィールド製、平均二次粒径１２μｍ）に変更したこと以外は、実施例１と同様の方法で高反射性塗料組成物を調製した。
【００６５】
＜比較例５＞
顔料ペースト調製時における酸化チタンの配合量を１１７２ｇ、ポリエステル樹脂の配合量を２３６ｇ、溶剤を５５０ｇに変更したこと、更に、顔料ペーストの量を１９５８ｇに変更し、該顔料ペーストに加えるポリエステル樹脂の量を０ｇ、シリカの配合量を１５．６ｇ、溶剤Ａ量を４５０ｇに変更したこと以外は、実施例１と同様の方法で高反射性塗料組成物を調製した。
【００６６】
＜比較例６＞
顔料ペースト調製時における酸化チタンの配合量を１００ｇ、ポリエステル樹脂の配合量を１３６ｇ、溶剤を１００ｇに変更したこと、更に、顔料ペーストの量を３３６ｇに変更し、該顔料ペーストに加えるポリエステル樹脂の量を１００ｇ、シリカの配合量を１５９ｇ、溶剤Ａ量を５００ｇに変更したこと以外は、実施例１と同様の方法で高反射性塗料組成物を調製した。
【００６７】
＜比較例７＞
顔料ペースト調製時における酸化チタンの配合量を３８６ｇ、ポリエステル樹脂の配合量を２３６ｇ、溶剤を３６０ｇに変更し、また該調製時に硫酸バリウム（堺化学工業社製「沈降性硫酸バリウム＃１００」）２３０ｇを配合したこと、更に、顔料ペーストの量を１２１２ｇに変更し、該顔料ペーストに加えるポリエステル樹脂の量を０ｇ、シリカの配合量を４７．８ｇ、溶剤Ａ量を１７０ｇに変更したこと以外は、実施例１と同様の方法で高反射性塗料組成物を調製した。
【００６８】
〔試験例〕
（１）塗膜の作成
予め「ＦＬＣ６００プライマー」（日本ファインコーティングス社製）を０．５ｍｍ亜鉛メッキ鋼板に乾燥膜厚２０μｍとなるよう塗装し、オーブン（エヌ・ケイ・テック社製  小型テストオーブン）で最高到達板温が２２５℃になるよう、焼き付け時間６０秒で乾燥させ、各実施例及び各比較例で得られた塗料組成物のいずれかを乾燥後理論膜厚（Ｔ2）が３５μｍになるように塗布し、オーブンで最高到達板温が２２５℃になるよう、焼き付け時間１００秒で乾燥させ、塗膜を得た。
【００６９】
（２）得られた塗膜について、以下の評価を行った。
１．膜厚
電磁膜厚計（フィッシャー社製）を用いて測定した。
【００７０】
２．各顔料の容積比率
各顔料の比重と配合量により求めた各顔料の容積から算出した。
【００７１】
３．ＰＶＣ
各顔料の比重と配合量により求めた全顔料の容積（Ｐ）と、各樹脂の比重と配合量により求めた樹脂の容積（Ｒ）から、式ＰＶＣ＝Ｐ／（Ｐ＋Ｒ）×１００より算出した。
【００７２】
４．発泡倍率
電磁膜厚計（フィッシャー社製）を用い、任意に選択した１０箇所を測定し、その平均値から算出した実際の膜厚（Ｔ1）と、塗料組成物のｍ2あたりの被膜量及び塗膜の密度から算出した理論的な値としての膜厚（Ｔ2）との比率（Ｔ1）／（Ｔ2）として求めた。
【００７３】
５．塗膜状態
平滑な塗膜が得られた場合は○、ワレ等の塗膜欠陥があった場合は×として評価した。
【００７４】
６．拡散反射率
分光光度計ＵＶ−３１００ＰＣ（島津製作所社製）を用いて、硫酸バリウムを標準試料として、５５５ｎｍにおける反射率を測定した。
【００７５】
各結果を表１に示す。
【００７６】
【表１】
0004609738.tif 000002
【００７７】
以上の結果より、各実施例の高反射性塗料組成物は、塗膜状態が良く且つ拡散反射率に優れた塗膜が得られることが分かった。
【産業上の利用可能性】
【００７８】
本発明の高反射性塗料組成物は、上述の構成よりなるものであるので、光の反射率及び拡散反射率が高く、表示性能に優れた塗膜を形成することができる。本発明の高反射性塗膜は、このような特徴を有するものであることに加え、従来の高反射性フィルムより製造コストが低い点で、液晶ディスプレイ反射板の材料として有用である。